섬유 를 90 중량 % 폴리 락트산 ( PLA 6201 D , 네 이 춰 웍스 ®) 과 10 중량 % 의 폴리 에 폭 시드 개질 제 의 블 렌 드 로부터 형성 하 였 다 . 폴리 에 폭 시드 개질 제 는 70 내지 100 g / 10 min 의 용융 유속 ( 190 ℃/ 2160 g ) , 7 내지 11 중량 % 의 글 리시 딜 메타크릴 레이트 함량 , 13 내지 17 중량 % 의 메틸 아크릴 레이트 함량 및 72 내지 80 중량 % 의 에틸렌 함량 을 갖 는 폴리 ( 에틸렌 - 코 - 메틸 아크릴 레이트 - 코 - 글 리시 딜 메타크릴 레이트 ) ( 로 타 더 ® AX 8950 , 아르케 마 ) 였 다 . 섬유 를 210 ℃ 에서 압출 하 고 , 800 mpm 의 속도 로 고데 롤 상 에 연신 시켜 620 의 연신 비 를 초래 한다는 것 을 제외 하 고는 , 실시 예 2 에서 와 동일 한 공정 을 사용 하 였 다 .